(57)【要約】【課題】粘着剤層が厚塗りされた場合であっても、粘着剤付き光学フィルムを、高温・高湿度の雰囲気下に長期間に渡って放置しても白濁することのない、白濁防止性能に優れた粘着剤付き光学フィルムを提供する。【解決手段】（Ａ）アルキル基の炭素数がＣ１〜１８の（メタ）アクリル酸エステルモノマーの少なくとも１種以上の合計１００重量部に対して、（Ｂ）水酸基を含有する共重合可能なモノマーの少なくとも１種以上を０．１〜１０重量部の割合で共重合させた、重量平均分子量が２０〜２００万の、酸価が５．０以下の共重合体からなるアクリル系ポリマーと、Ｒ１ＣＯＯ−（Ｒ３−Ｏ）ｎ−ＣＯ−Ｒ２（但し、Ｒ１及びＲ２は炭素数４〜１７のアルキル基、Ｒ３は炭素数２〜５のアルキレン基、ｎは３〜２５の整数を示す。）で表される（Ｃ）ジエステル化合物の少なくとも１種以上と、（Ｄ）イソシアネート化合物と、（Ｅ）酸化防止剤とを含有する。【選択図】なし【特許請求の範囲】
【請求項１】
アクリル系ポリマーと、架橋剤とを含有する粘着剤組成物を架橋させた粘着剤層が、光学フィルムの少なくとも片面に積層されてなる粘着剤付き光学フィルムであって、
前記アクリル系ポリマーが、（Ａ）アルキル基の炭素数がＣ１〜１８の（メタ）アクリル酸エステルモノマーの少なくとも１種以上の合計１００重量部に対して、共重合可能なモノマー群として、（Ｂ）水酸基を含有する共重合可能なモノマーの少なくとも１種以上を０．１〜１０重量部の割合で共重合させた、重量平均分子量が２０〜２００万の、酸価が５．０以下の共重合体からなるアクリル系ポリマーであり、
前記粘着剤組成物が、さらに、下記式（１）
Ｒ１ＣＯＯ−（Ｒ３−Ｏ）ｎ−ＣＯ−Ｒ２    （１）
（但し、Ｒ１及びＲ２はそれぞれ炭素数４〜１７のアルキル基を示し、Ｒ３は炭素数２〜５のアルキレン基を示し、ｎは３〜２５の整数を示す。）で表される（Ｃ）ジエステル化合物の少なくとも１種以上と、前記架橋剤として（Ｄ）イソシアネート化合物と、（Ｅ）酸化防止剤としてフェノール系酸化防止剤、及びフォスファイト系酸化防止剤からなる酸化防止剤群から選ばれる１種以上の化合物とを含有してなり、
前記アクリル系ポリマーの１００重量部に対して、前記（Ｃ）ジエステル化合物を０．１〜２０重量部の割合で含有することを特徴とする粘着剤付き光学フィルム。
【請求項２】
前記アクリル系ポリマーの１００重量部に対して、前記（Ｄ）イソシアネート化合物を０．０１〜５重量部と、前記（Ｅ）酸化防止剤を０．０１〜１．０重量部との割合で含有することを特徴とする請求項１に記載の粘着剤付き光学フィルム。
【請求項３】
前記粘着剤組成物が、さらに、帯電防止剤として、融点が２５℃超の温度２５℃で固体であるイオン性化合物を含有してなり、
前記イオン性化合物は、カチオン成分が、ピリジニウム、イミダゾリウム、スルホニウム、ホスホニウム、ピロリジニウム、グアニジニウム、アンモニウム、イソウロニウム、チオウロニウム、ピペリジニウム、ピラゾリウムからなるカチオン群から選択した１種であるイオン性化合物であり、
前記アクリル系ポリマーの１００重量部に対して、前記帯電防止剤を０．０１〜５重量部の割合で含有してなることを特徴とする請求項１又は２に記載の粘着剤付き光学フィルム。
【発明の詳細な説明】
【技術分野】
【０００１】
本発明は、粘着剤層が厚塗りされた場合であっても、粘着フィルムを、高温・高湿度の雰囲気下に長期間に渡って放置しても白濁することのない、白濁防止性能に優れた粘着剤組成物、及び粘着フィルムに関する。
【背景技術】
【０００２】
近年、液晶パネル、有機ＥＬパネルなどの各種ディスプレイにおいては、ディスプレイ前面に各種光学フィルムや保護板が貼り付けられている。例えば、ディスプレイの機能操作を、画面に対する手指の接触で行なうことができるタッチパネル、及びタッチパネルの表面に外光が映り込むのを防ぐための反射防止フィルム等が、ディスプレイ前面に貼り付けられている。これらのフィルムを、ディスプレイ用光学フィルムとして用いることにより、ディスプレイの操作機能の向上、及び画像の映り具合の改善が図られている。
【０００３】
また、液晶パネルが、表示ディスプレイとして使用されている携帯電話では、液晶パネルの前面に衝撃吸収用の保護板が、液晶パネルの割れ防止のために空気層を介して取り付けられている。しかし、最近では、軽量化と薄型化、及び視認性の向上を図るため、携帯電話の液晶パネルの前面に空気層を設けないで、粘着剤層を用いて直接に薄い保護板を貼り合せることが行なわれている。
【０００４】
上記の光学フィルムや保護板は、粘着剤層を使用してディスプレイの前面に貼り合せられているが、粘着剤層を使用して各種の光学フィルムをディスプレイに貼り合せる時に、気泡を巻き込んでしまい粘着剤層に微小気泡が生じるという問題があった。
また、ディスプレイ表示装置の、出荷前に行なわれるディスプレイの性能試験では、オーブンを使用して行われる高温・高湿度での環境条件下における耐久試験に合格する必要がある。しかし、白濁防止性能が改善されていない粘着剤層を用いた光学フィルムの場合、オーブンから取り出した後、粘着剤層が白濁してしまい、ディスプレイの商品価値を損なうという問題があった。
【０００５】
このように、粘着テープを使用して、光学フィルムをディスプレイに貼り合せた時に、粘着剤層に微小気泡が生じるという問題や、また、ディスプレイを、オーブンを使用して高温・高湿度の環境条件下で耐久性試験を行った時、およびオーブンから取り出した後に、粘着剤層に白濁が生じるという問題を解決するために、従来から様々な取り組みが行なわれている。
【０００６】
例えば、特許文献１には、粘着剤層の表面に窪みが生じた場合の修復性能を改善して気泡の巻き込みを防止する、粘着剤層を用いた粘着型光学フィルムが開示されている。具体的には、アルキル基の炭素数が７〜１８のアルキル（メタ）アクリレートと、水酸基含有モノマーとの重量比率が１００：０．０１〜５で含有するポリマー、及び水酸基と反応する官能基を２つ以上有する化合物、を含有する組成物の架橋物により形成された粘着剤層である。この粘着剤層（厚さ２０μｍ）を用いた光学フィルムをガラスに貼り合せた後、５０℃×０．０５ＭＰａ雰囲気下に５分間放置し、粘着剤層での微小気泡の発生の有無を目視にて確認する方法により気泡の有無を検査しているが、微小気泡の発生が防止できているとしている。
【０００７】
また、特許文献２には、画像表示装置等の保護に必要な衝撃吸収のための、アクリル酸系誘導体、アクリル酸系誘導体ポリマー、及び高分子量架橋剤を含有した樹脂組成物が開示されている。画像表示用パネルの割れ防止あるいは応力及び衝撃の緩和に有用で、透明性に優れているとしている。
吸湿試験として、深さ０．５ｍｍの枠で成形した樹脂シートを６０℃、９０％ＲＨの高温・高湿試験槽に５０時間入れることで行い、目視観察で評価を行なう方法で確認した結果、この樹脂組成物であれば発泡が少なく透明性に優れているとしている。
【０００８】
また、特許文献３には、優れた耐湿熱性を有する電子ディスプレイ用粘着剤層が開示されている。具体的には、（メタ）アクリル酸アルキルエステルモノマーと、カルボキシル基含有モノマーとの共重合体および／または混合物を含む電子ディスプレイ用粘着剤組成物であって、さらに、アルキレンオキシ基を有するモノマー、および、ヒドロキシル基含有（メタ）アクリル酸エステルモノマーを含むことを特徴とする電子ディスプレイ用粘着剤組成物である。
吸湿試験として、樹脂フィルムに積層した粘着剤層（厚さ２００μｍ）を介してガラス板に貼り合せた積層体を、６０℃、９０％ＲＨの環境下に１２０時間放置した後、常温（２５℃）下で３０分間放置した後、ヘイズ値を測定して積層体の透明性を判定している。この粘着剤組成物によれば、高温・高湿下で放置された後でも、発泡が少なくて高い透明性を維持できるとしている。
【先行技術文献】
【特許文献】
【０００９】
【特許文献１】特開２００３−２６２７２９号公報
【特許文献２】特開２００８−２４８２２１号公報
【特許文献３】特開２００８−００１７３９号公報
【発明の概要】
【発明が解決しようとする課題】
【００１０】
従来から、厚塗りされた光学用粘着剤層が、高温・高湿度の雰囲気下に放置した後に白濁するという問題を解決するために、粘着剤組成物に含まれるアクリル系ポリマーの、水酸基を含有する共重合モノマーの含有割合を増やすこと、アルコキシ基含有モノマーの含有割合を増やすこと等、親水性モノマーの含有割合を増やす対応がなされている。ところが、アクリル系ポリマー中の親水性モノマーの量を増やし過ぎると、粘着剤層の耐久性や、粘着力が低下するなど、実際の粘着剤層の性能に悪影響を及ぼすなどの新たな問題が発生してきた。
【００１１】
本発明は、粘着剤層が厚塗りされた場合であっても、粘着フィルムを、高温・高湿度の雰囲気下に長期間に渡って放置しても白濁することのない、白濁防止性能に優れた粘着剤組成物、及び粘着フィルムを提供することを課題としている。
【課題を解決するための手段】
【００１２】
本発明者らは、上記課題を解決すべく鋭意研究した結果、ジエステル化合物を、アクリル系粘着剤組成物に添加することにより、多数の親水基を分散させた状態の粘着剤層を形成することができ、粘着剤層を高温・高湿度の雰囲気下に放置した後に、粘着剤層が白濁する現象を低減させることができることを見つけ出し、本願発明を完成させるに至った。
すなわち、本願発明に係わる粘着剤組成物は、アクリル系ポリマーに含まれる水酸基を含有する共重合可能なモノマーの含有割合を大幅に増大させることを回避し、代わりに非共重合性を有し、且つ親水基であるポリアルキレンオキサイド構造を備えているジエステル化合物を含有させる。本発明は、このことにより、該粘着剤組成物を架橋させた粘着剤層の耐久性、粘着力の低下を防止すると共に、前記粘着剤層を高温・高湿度の雰囲気下に長期間に渡って放置しても白濁することのない、白濁防止性能に優れた粘着剤組成物を得ることを技術思想としている。
また、本願発明に係わる粘着剤組成物には、粘着剤層が酸化して黄変（ｂ＊値の増大）するのを抑制するために、酸化防止剤を含有させる。
【００１３】
前記課題を解決するため、本発明は、アクリル系ポリマーと、架橋剤とを含有する粘着剤組成物であって、前記アクリル系ポリマーが、（Ａ）アルキル基の炭素数がＣ１〜１８の（メタ）アクリル酸エステルモノマーの少なくとも１種以上の合計１００重量部に対して、共重合可能なモノマー群として、（Ｂ）水酸基を含有する共重合可能なモノマーの少なくとも１種以上を０．１〜１０重量部の割合で共重合させた、重量平均分子量が２０〜２００万の、酸価が５．０以下の共重合体からなるアクリル系ポリマーであり、前記粘着剤組成物が、さらに、下記式（１）
Ｒ１ＣＯＯ−（Ｒ３−Ｏ）ｎ−ＣＯ−Ｒ２    （１）
（但し、Ｒ１及びＲ２はそれぞれ炭素数４〜１７のアルキル基を示し、Ｒ３は炭素数２〜５のアルキレン基を示し、ｎは３〜２５の整数を示す。）で表される（Ｃ）ジエステル化合物の少なくとも１種以上と、前記架橋剤として（Ｄ）イソシアネート化合物と、（Ｅ）酸化防止剤としてフェノール系酸化防止剤、及びフォスファイト系酸化防止剤からなる酸化防止剤群から選ばれる１種以上の化合物とを含有してなり、前記アクリル系ポリマーの１００重量部に対して、前記（Ｅ）酸化防止剤を０．０１〜１．０重量部の割合で含有することを特徴とする粘着剤組成物を提供する。
【００１４】
また、前記（Ｃ）ジエステル化合物の重量平均分子量が３００〜１２００であり、前記アクリル系ポリマーの１００重量部に対して、前記（Ｃ）ジエステル化合物を０．１〜２０重量部の割合で含有することが好ましい。
【００１５】
また、前記粘着剤組成物を架橋させて形成された、塗工厚みが１７５μｍの粘着剤層において、前記粘着剤層のヘイズ値が１．０％以下であり、前記粘着剤層を、温度８５℃、８５％ＲＨの雰囲気下で２４０時間放置した後、室温環境に取り出した際の、前記粘着剤層のヘイズ値が０．０％超過４．０％以下であり、かつ、ｂ＊値が０．０超過０．５以下であることが好ましい。
【００１６】
前記（Ｂ）水酸基を含有する共重合可能なモノマーが、８−ヒドロキシオクチル（メタ）アクリレート、６−ヒドロキシヘキシル（メタ）アクリレート、４−ヒドロキシブチル（メタ）アクリレート、２−ヒドロキシエチル（メタ）アクリレート、Ｎ−ヒドロキシ（メタ）アクリルアミド、Ｎ−ヒドロキシメチル（メタ）アクリルアミド、Ｎ−ヒドロキシエチル（メタ）アクリルアミドからなる化合物群の中から選択された、少なくとも１種以上であることが好ましい。
【００１７】
前記共重合可能なモノマー群に、カルボキシル基を含有する共重合可能なモノマーとして、（メタ）アクリル酸、カルボキシエチル（メタ）アクリレート、カルボキシペンチル（メタ）アクリレート、２−（メタ）アクリロイロキエシエチルヘキサヒドロフタル酸、２−（メタ）アクリロイロキシプロピルヘキサヒドロフタル酸、２−（メタ）アクリロイロキシエチルフタル酸、２−（メタ）アクリロイロキシエチルコハク酸、２−（メタ）アクリロイロキシエチルマレイン酸、カルボキシポリカプロラクトンモノ（メタ）アクリレート、２−（メタ）アクリロイロキシエチルテトラヒドフタル酸からなる化合物群の中から選択された少なくとも１種以上を含有することが好ましい。
【００１８】
前記粘着剤組成物が、さらに、帯電防止剤として、融点が２５℃超の温度２５℃で固体であるイオン性化合物を含有してなり、前記イオン性化合物は、カチオン成分が、ピリジニウム、イミダゾリウム、スルホニウム、ホスホニウム、ピロリジニウム、グアニジニウム、アンモニウム、イソウロニウム、チオウロニウム、ピペリジニウム、ピラゾリウムからなるカチオン群から選択した１種であるイオン性化合物であり、前記アクリル系ポリマーの１００重量部に対して、前記帯電防止剤を０．０１〜５重量部の割合で含有してなり、前記粘着剤組成物を架橋させた粘着剤層の、表面抵抗率が１．０×１０＋１１Ω／□以下であることが好ましい。
【００１９】
前記（Ｄ）イソシアネート化合物が、ヘキサメチレンジイソシアネート化合物のイソシアヌレート体、イソホロンジイソシアネート化合物のイソシアヌレート体、ヘキサメチレンジイソシアネート化合物のアダクト体、イソホロンジイソシアネート化合物のアダクト体、ヘキサメチレンジイソシアネート化合物のビュレット体、イソホロンジイソシアネート化合物のビュレット体、トリレンジイソシアネート化合物のイソシアヌレート体、キシリレンジイソシアネート化合物のイソシアヌレート体、水添キシリレンジイソシアネート化合物のイソシアヌレート体、トリレンジイソシアネート化合物のアダクト体、キシリレンジイソシアネート化合物のアダクト体、水添キシリレンジイソシアネート化合物のアダクト体、から選択した１種以上の３官能イソシアネート化合物であり、前記アクリル系ポリマーの１００重量部に対して、前記（Ｄ）イソシアネート化合物を０．０１〜５重量部の割合で含有することが好ましい。
【００２０】
また、本発明は、樹脂フィルムの片面に、上記の粘着剤組成物を架橋させた粘着剤層を積層させたことを特徴とする粘着フィルムを提供する。
【００２１】
また、本発明は、上記の粘着フィルムが用いられた、偏光板とインセルパネルとの貼り合せに用いられる前記粘着剤層の厚みが５〜２５μｍである粘着フィルムを提供する。
【００２２】
また、本発明は、上記の粘着フィルムが用いられた、保護膜の片面がＣＯＰフィルムである偏光板とパネルの貼り合せに用いられる前記粘着剤層の厚みが５〜２５μｍである粘着フィルムを提供する。
【００２３】
また、本発明は、上記の粘着フィルムが用いられた、前記粘着剤層の厚みが２５〜２５０μｍであるタッチパネル用光学フィルムを提供する。
【００２４】
また、本発明は、光学フィルムの少なくとも一方の面に、上記の粘着剤組成物を架橋させた粘着剤層が積層されている粘着剤付き光学フィルムを提供する。
【発明の効果】
【００２５】
本発明によれば、粘着剤層が厚塗りされた場合であっても、粘着フィルムを、高温・高湿度の雰囲気下に長期間に渡って放置しても白濁することのない、白濁防止性能に優れた粘着剤組成物、及び粘着フィルムを提供することができる。
また、本願発明に係わる粘着剤組成物を用いた粘着剤層は、酸化防止剤を含有させているため、粘着剤層が酸化して黄変（ｂ＊値の増大）することが抑制されている。
【発明を実施するための形態】
【００２６】
以下、好適な実施の形態に基づき、本発明を説明する。
本発明に係わる粘着剤組成物は、アクリル系ポリマーと、架橋剤とを含有する粘着剤組成物であって、前記アクリル系ポリマーが、（Ａ）アルキル基の炭素数がＣ１〜１８の（メタ）アクリル酸エステルモノマーの少なくとも１種以上の合計１００重量部に対して、共重合可能なモノマー群として、（Ｂ）水酸基を含有する共重合可能なモノマーの少なくとも１種以上を０．１〜１０重量部の割合で共重合させた、重量平均分子量が２０〜２００万の、酸価が５．０以下の共重合体からなるアクリル系ポリマーであり、前記粘着剤組成物が、さらに、下記式（１）
Ｒ１ＣＯＯ−（Ｒ３−Ｏ）ｎ−ＣＯ−Ｒ２    （１）
（但し、Ｒ１及びＲ２はそれぞれ炭素数４〜１７のアルキル基を示し、Ｒ３は炭素数２〜５のアルキレン基を示し、ｎは３〜２５の整数を示す。）で表される（Ｃ）ジエステル化合物の少なくとも１種以上と、前記架橋剤として（Ｄ）イソシアネート化合物と、（Ｅ）酸化防止剤としてフェノール系酸化防止剤、及びフォスファイト系酸化防止剤からなる酸化防止剤群から選ばれる１種以上の化合物とを含有してなり、前記アクリル系ポリマーの１００重量部に対して、前記（Ｅ）酸化防止剤を０．０１〜１．０重量部の割合で含有することを特徴とする。
【００２７】
本発明に係わる粘着剤組成物は、粘着剤ポリマーとして、アクリル系ポリマーを含有する。アクリル系ポリマーとしては、特に、（Ａ）アルキル基の炭素数がＣ１〜１８の（メタ）アクリル酸エステルモノマーの少なくとも１種以上を主成分とする共重合体が好ましい。
【００２８】
（Ａ）アルキル基の炭素数がＣ１〜１８の（メタ）アクリル酸エステルモノマーとしては、メチル（メタ）アクリレート、エチル（メタ）アクリレート、プロピル（メタ）アクリレート、ブチル（メタ）アクリレート、イソブチル（メタ）アクリレート、ペンチル（メタ）アクリレート、ヘキシル（メタ）アクリレート、ヘプチル（メタ）アクリレート、オクチル（メタ）アクリレート、イソオクチル（メタ）アクリレート、２−エチルヘキシル（メタ）アクリレート、ノニル（メタ）アクリレート、イソノニル（メタ）アクリレート、デシル（メタ）アクリレート、ドデシル（メタ）アクリレート、テトラデシル（メタ）アクリレート、ヘキサデシル（メタ）アクリレート、オクタデシル（メタ）アクリレートなどが挙げられる。アルキル（メタ）アクリレートモノマーのアルキル基は、直鎖、分枝状、環状のいずれでもよく、芳香族基を有してもよい。
芳香族基を有するアルキル基（アラルキル基）の炭素数は、芳香族基の炭素数を加えて計算する。例えば、ベンジル（メタ）アクリレートの場合、アルキル基の炭素数は、ベンジル基の炭素数と同じく、Ｃ７とする。
【００２９】
（Ｂ）水酸基を含有する共重合可能なモノマーとしては、水酸基含有（メタ）アクリル酸エステル類や、水酸基含有（メタ）アクリルアミド類などが挙げられる。これらの具体例としては、８−ヒドロキシオクチル（メタ）アクリレート、６−ヒドロキシヘキシル（メタ）アクリレート、４−ヒドロキシブチル（メタ）アクリレート、２−ヒドロキシエチル（メタ）アクリレート、Ｎ−ヒドロキシ（メタ）アクリルアミド、Ｎ−ヒドロキシメチル（メタ）アクリルアミド、Ｎ−ヒドロキシエチル（メタ）アクリルアミド等からなる化合物群の中から選択された、少なくとも１種以上が好ましい。
（Ａ）アルキル基の炭素数がＣ１〜１８の（メタ）アクリル酸エステルモノマーの少なくとも１種以上の合計１００重量部に対して、（Ｂ）水酸基を含有する共重合可能なモノマーの少なくとも１種以上を０．１〜１０重量部の割合で共重合させることが好ましく、０．２〜９．５重量部の割合で共重合させることがより好ましく、０．６〜９．０重量部の割合で共重合させることが特に好ましく、１．２〜８．５重量部の割合で共重合させることが最も好ましい。
【００３０】
共重合可能なモノマー群には、さらに、カルボキシル基を含有する共重合可能なモノマーを併用することもできる。カルボキシル基を含有する共重合可能なモノマーの具体例として、（メタ）アクリル酸、カルボキシエチル（メタ）アクリレート、カルボキシペンチル（メタ）アクリレート、２−（メタ）アクリロイロキシエチルヘキサヒドロフタル酸、２−（メタ）アクリロイロキシプロピルヘキサヒドロフタル酸、２−（メタ）アクリロイロキシエチルフタル酸、２−（メタ）アクリロイロキシエチルコハク酸、２−（メタ）アクリロイロキシエチルマレイン酸、カルボキシポリカプロラクトンモノ（メタ）アクリレート、２−（メタ）アクリロイロキシエチルテトラヒドロフタル酸などからなる化合物群の中から選択された、少なくとも１種以上が挙げられる。
カルボキシル基を含有する共重合可能なモノマーの含有量は、アクリル系ポリマーの酸価に応じて調整することが好ましい。前記アクリル系ポリマーは、カルボキシル基を含有する共重合可能なモノマーを共重合させた共重合体でもよく、カルボキシル基を含有する共重合可能なモノマーを共重合させていない共重合体でもよい。アクリル系ポリマーの酸価は、５．０以下が好ましく、３．０以下がより好ましく、２．０以下が最も好ましい。
【００３１】
上記（Ａ）アルキル基の炭素数がＣ１〜１８の（メタ）アクリル酸エステルモノマー、（Ｂ）水酸基を含有する共重合可能なモノマー等のモノマーは、アクリル系ポリマーとして、粘着剤の主剤となる粘着剤ポリマーを構成する。アクリル系ポリマーの製造方法は特に限定されるものではなく、溶液重合、塊状重合、懸濁重合、乳化重合等、適宜の重合方法が使用可能である。アクリル系ポリマーの平均分子量としては、重量平均分子量が２０〜２００万の範囲内が好ましい。
【００３２】
本発明に係わる粘着剤組成物は、高温・高湿度の雰囲気下での粘着剤層の白濁を低減させるため、（Ｃ）ジエステル化合物を含有する。（Ｃ）ジエステル化合物は、ポリアルキレンオキサイド構造を有することにより、親水性を有することが好ましい。このような（Ｃ）ジエステル化合物は、ポリアルキレングリコール誘導体（ポリエーテル化合物）であり、ポリアルキレングリコールの両端の水酸基が、飽和脂肪酸とのエステル化反応によりジエステル化されている。このため、（Ｄ）イソシアネート化合物とも反応せず、アクリル系ポリマーとの相溶性にも優れる。（Ｃ）ジエステル化合物の含有量は、特に限定されるものではないが、アクリル系ポリマーの１００重量部に対して、（Ｃ）ジエステル化合物を０．１〜２０重量部の割合で含有することが好ましく、０．２〜１６重量部の割合で含有することがより好ましく、０．６〜１４重量部の割合で含有することが特に好ましく、１．１〜１２重量部の割合で含有することが最も好ましい。
【００３３】
（Ｃ）ジエステル化合物としては、下記式（１）
Ｒ１ＣＯＯ−（Ｒ３−Ｏ）ｎ−ＣＯ−Ｒ２    （１）
（但し、Ｒ１及びＲ２はそれぞれ炭素数４〜１７のアルキル基を示し、Ｒ３は炭素数２〜５のアルキレン基を示し、ｎは３〜２５の整数を示す。）で表される化合物が好ましい。
【００３４】
Ｒ１及びＲ２は、互いに同一のアルキル基でもよく、異なるアルキル基でもよい。Ｒ１又はＲ２に示されるアルキル基としては、ｎ−ブチル基〔ペンタノエート〕、イソブチル基〔３−メチルブタノエート〕、１−メチルプロピル基〔２−メチルブタノエート〕、ｓ−ブチル基〔２−エチルプロパノエート〕、ペンチル基〔ヘキサノエート〕、２−メチルブチル基〔２−メチルペンタノエート〕、１−エチルプロピル基〔２−エチルブチレート〕、ヘキシル基〔ヘプタノエート〕、１−メチルペンチル基〔２−メチルヘキサノエート〕、２−メチルペンチル基〔３−メチルヘキサノエート〕、４−メチルペンチル基〔５−メチルヘキサノエート〕、２−エチルブチル基〔２−エチルペンタノエート〕、ヘプチル基〔オクタノエート〕、１−エチルペンチル基〔２−エチルヘキサノエート〕、２，３−ジメチルペンチル基〔３，４−ジメチルヘキサノエート〕、２，４−ジメチルペンチル基〔３，５−ジメチルヘキサノエート〕、３，４−ジメチルペンチル基〔４，５−ジメチルヘキサノエート〕、ノニル基〔デカノエート〕、ウンデシル基〔ラウラート〕、トリデシル基〔ミリスタート〕、ペンタデシル基〔パルミタート〕、ヘプタデシル基〔ステアラート〕等が挙げられる。ここで、〔〕の括弧内に示す名称は、Ｒ１ＣＯＯ基又はＲ２ＣＯＯ基により示されるエステルの名称を表す。
Ｒ１、Ｒ２はいずれも飽和の炭化水素基であり、アクリル系ポリマーに共重合しないので、粘着剤組成物中に均等に分布させやすい。
【００３５】
Ｒ３に示されるアルキレン基としては、エチレン基（−ＣＨ２ＣＨ２−）、プロピレン基（−ＣＨ２ＣＨ（ＣＨ３）−）、トリメチレン基（−ＣＨ２ＣＨ２ＣＨ２−）、ブチレン基（−ＣＨ２ＣＨ２ＣＨ（ＣＨ３）−）、テトラメチレン基（−ＣＨ２ＣＨ２ＣＨ２ＣＨ２−）、イソプレン基（−ＣＨ２Ｃ（ＣＨ３）＝ＣＨＣＨ２−）、ペンチレン基（−ＣＨ２ＣＨ２ＣＨ２ＣＨ（ＣＨ３）−）、ペンタメチレン基（−ＣＨ２ＣＨ２ＣＨ２ＣＨ２ＣＨ２−）等が挙げられる。Ｒ３は飽和のアルキレン基でも不飽和のアルキレン基でもよいが、Ｒ３が飽和のアルキレン基であることが好ましい。Ｒ３が不飽和のアルキレン基である場合、−Ｏ−Ｒ３−Ｏ−構造において、不飽和炭素原子が酸素原子に結合しない、２−ブテニレン基（−ＣＨ２ＣＨ＝ＣＨＣＨ２−）又はイソプレン基（−ＣＨ２Ｃ（ＣＨ３）＝ＣＨＣＨ２−）であることが好ましい。
【００３６】
ｎは、アルキレンオキシ基（Ｒ３−Ｏ）の繰り返し数であり、３〜２５の整数である。ｎの値が大きいと、親水性が増し、高温・高湿度での環境条件下における白濁防止性能の改善にとって好ましい。しかし、ｎの値が大き過ぎると、高温・高湿度での環境条件下を経なくても、大気中の水分を吸収する等により、かえって粘着剤層の白濁が増大するおそれがある。このため、ｎは２５以下であることが好ましい。
【００３７】
（Ｃ）ジエステル化合物は、Ｒ３が同一で、ｎが異なるポリアルキレングリコールジエステルの混合物であってもよい。同一の分子中で、ｎ個のＲ３が互いに同一でもよく、異なってもよい。（Ｃ）ジエステル化合物が混合物の場合、各成分（全成分または主成分）のｎが３〜２５の範囲内の整数であるか、あるいは、ｎの平均値が３〜２５の範囲内の数であることが好ましい。ｎが平均値である場合、ｎの値が非整数であってもよい。ｎの平均値は、数平均分子量や重量平均分子量等の平均分子量に基づく計算値でもよい。（Ｃ）ジエステル化合物の重量平均分子量は、３００〜１２００であることが好ましい。
【００３８】
本発明に係わる（Ｃ）ジエステル化合物は、ポリアルキレングリコールと飽和脂肪酸とのエステルであり、ポリアルキレングリコールの両端の水酸基が、炭素数５〜１８の飽和脂肪酸（カルボキシル基を除いたアルキル基の炭素数は４〜１７）とのエステル化反応によりジエステル化されたものであることが好ましい。また、（Ｃ）ジエステル化合物の具体例としては、例えば、ポリエチレングリコール−ジ−２−エチルプロパノエート、ポリエチレングリコール−ジ−２−エチルブチレート、ポリエチレングリコール−ジ−２−エチルヘキサノエート、ポリエチレングリコール−ジ−オクタノエート、ポリエチレングリコール−ジ−２−メチルペンタノエート、ポリエチレングリコール−ジ−２−メチルブタノエート、ポリエチレングリコール−ジ−３−メチルブタノエート、ポリエチレングリコール−ジ−２−メチルヘキサノエート、ポリエチレングリコール−ジ−２−エチルペンタノエート、ポリエチレングリコールと２−エチルプロパン酸・２−エチルヘキサン酸とのエステル、ポリエチレングリコールと２−メチルヘキサン酸・２−エチルペンタン酸とのエステル、ポリエチレングリコールと３−メチルヘキサン酸・５−メチルヘキサン酸とのエステル、ポリエチレングリコールと２−メチルヘキサン酸・２−エチルヘキサン酸とのエステル、ポリエチレングリコールと３，５−ジメチルヘキサン酸・４，５−ジメチルヘキサン酸・３，４−ジメチルヘキサン酸とのエステル、ポリエチレングリコール−ジ−ステアラート、ポリプロピレングリコール−ジ−２−エチルプロパノエート、ポリプロピレングリコール−ジ−２−エチルブチレート、ポリプロピレングリコール−ジ−２−エチルヘキサノエート、ポリプロピレングリコール−ジ−オクタノエート、ポリプロピレングリコール−ジ−２−メチルペンタノエート、ポリプロピレングリコール−ジ−２−メチルブタノエート、ポリプロピレングリコール−ジ−３−メチルブタノエート、ポリプロピレングリコール−ジ−２−メチルヘキサノエート、ポリプロピレングリコール−ジ−２−エチルペンタノエート、ポリプロピレングリコールと２−エチルプロパン酸・２−エチルヘキサン酸とのエステル、ポリプロピレングリコールと２−メチルヘキサン酸・２−エチルペンタン酸とのエステル、ポリプロピレングリコールと３−メチルヘキサン酸・５−メチルヘキサン酸とのエステル、ポリプロピレングリコールと２−メチルヘキサン酸・２−エチルヘキサン酸とのエステル、ポリプロピレングリコールと３，５−ジメチルヘキサン酸・４，５−ジメチルヘキサン酸・３，４−ジメチルヘキサン酸とのエステル、ポリプロピレングリコール−ジ−ステアラート、ポリイソプレングリコール−ジ−２−エチルプロパノエート、ポリイソプレングリコール−ジ−２−エチルブチレート、ポリイソプレングリコール−ジ−２−エチルヘキサノエート、ポリイソプレングリコール−ジ−オクタノエート、ポリイソプレングリコール−ジ−２−メチルペンタノエート、ポリイソプレングリコール−ジ−２−メチルブタノエート、ポリイソプレングリコール−ジ−３−メチルブタノエート、ポリイソプレングリコール−ジ−２−メチルヘキサノエート、ポリイソプレングリコール−ジ−２−エチルペンタノエート、ポリイソプレングリコールと２−エチルプロパン酸・２−エチルヘキサン酸とのエステル、ポリイソプレングリコールと２−メチルヘキサン酸・２−エチルペンタン酸とのエステル、ポリイソプレングリコールと３−メチルヘキサン酸・５−メチルヘキサン酸とのエステル、ポリイソプレングリコールと２−メチルヘキサン酸・２−エチルヘキサン酸とのエステル、ポリイソプレングリコールと３，５−ジメチルヘキサン酸・４，５−ジメチルヘキサン酸・３，４−ジメチルヘキサン酸とのエステル、ポリイソプレングリコール−ジ−ステアラートなどを挙げることができる。
【００３９】
本発明に係わる粘着剤組成物は、粘着剤層を形成する際にアクリル系ポリマーを架橋するため、架橋剤を含む。架橋剤としては、２官能以上のイソシアネート化合物が挙げられる。架橋剤の含有量は、特に限定されるものではないが、アクリル系ポリマーの１００重量部に対して、（Ｄ）イソシアネート化合物を０．０１〜５重量部の割合で含有することが好ましく、０．０２〜３重量部の割合で含有することがより好ましい。
【００４０】
（Ｄ）イソシアネート化合物としては、ヘキサメチレンジイソシアネート化合物のイソシアヌレート体、イソホロンジイソシアネート化合物のイソシアヌレート体、ヘキサメチレンジイソシアネート化合物のアダクト体、イソホロンジイソシアネート化合物のアダクト体、ヘキサメチレンジイソシアネート化合物のビュレット体、イソホロンジイソシアネート化合物のビュレット体、トリレンジイソシアネート化合物のイソシアヌレート体、キシリレンジイソシアネート化合物のイソシアヌレート体、水添キシリレンジイソシアネート化合物のイソシアヌレート体、トリレンジイソシアネート化合物のアダクト体、キシリレンジイソシアネート化合物のアダクト体、水添キシリレンジイソシアネート化合物のアダクト体、から選択した１種以上の３官能イソシアネート化合物が好ましい。
【００４１】
本発明に係わる粘着剤組成物は、（Ｅ）酸化防止剤として、フェノール系酸化防止剤、及びフォスファイト系酸化防止剤からなる酸化防止剤群から選ばれる１種以上の化合物を含有する。（Ｅ）酸化防止剤の含有量は、特に限定されるものではないが、アクリル系ポリマーの１００重量部に対して、（Ｅ）酸化防止剤を０．０１〜１．０重量部の割合で含有することが好ましく、０．０２〜１．０重量部の割合で含有することがより好ましく、０．０２〜０．８重量部の割合で含有することが特に好ましく、０．０４〜０．７重量部の割合で含有することが最も好ましい。本発明に係わる粘着剤組成物に、（Ｅ）酸化防止剤を添加することにより、粘着剤層が酸化して黄変（ｂ＊値の増大）することを抑制できる。
【００４２】
フェノール系酸化防止剤としては、２，６−ジ−ｔ−ジブチル−４−ヒドロキシトルエン、ｔ−ブチル−ｐ−ヒドロキシアニソール、ビタミンＥ（トコフェロール類）、２，２−チオ−ジエチレンビス［３−（３，５−ジ−ｔ−ブチル−４−ヒドロキシフェニル）プロピオネート］、ペンタエリスリトールテトラキス［３−（３，５−ジ−ｔ−ブチル−４−ヒドロキシフェニル）プロピオネート］、オクタデシル［３−（３，５−ジ−ｔ−ブチル−４−ヒドロキシフェニル）プロピオネート］、１，３，５−トリス（３，５−ジ−ｔ−ブチル−４−ヒドロキシベンジル）−２，４，６−トリメチルベンゼン、Ｎ，Ｎ′−ヘキサメチレンビス（３，５−ジ−ｔ−ブチル−４−ヒドロキシベンゼンプロパンアミド）、１，３，５−トリス（３，５−ジ−ｔ−ブチル−４−ヒドロキシベンジル）−１，３，５−トリアジン−２，４，６−トリオン、１，３，５−トリメチル−２，４，６−トリス（３，５−ジ−ｔ−ブチル−４−ヒドロキシベンジル）イソシアヌレート等が挙げられる。フェノール系酸化防止剤の中でも、水酸基の両隣にｔ−ブチル基等の嵩高いアルキル基を有する、ヒンダードフェノール系酸化防止剤が好ましい。
【００４３】
フォスファイト系酸化防止剤としては、トリフェニルフォスファイト、トリクレジルホスファイト、トリス（ノニルフェニル）フォスファイト、トリス（２，４−ジ−ｔ−ブチルフェニル）フォスファイト、フェニルジイソデシルフォスファイト、ジフェニルイソデシルフォスファイト、トリアルキルフォスファイト、ジステアリルペンタエリスリトールジフォスファイト、ビス（２，４−ジ−ｔ−ブチルフェニル）ペンタエリスリトールジフォスファイト、ビス（２，６−ジ−ｔ−ブチル−４−メチルフェニル）ペンタエリスリトールジフォスファイト等が挙げられる。
【００４４】
本発明に係わる粘着剤組成物は、剥離帯電等に対する帯電防止性を付与するため、帯電防止剤を含有してもよい。帯電防止剤の含有量は、特に限定されるものではないが、アクリル系ポリマーの１００重量部に対して、帯電防止剤を０．０１〜５重量部の割合で含有することが好ましい。帯電防止性を付与する必要がない場合、本発明に係わる粘着剤組成物は、帯電防止剤を含有しなくてもよい。
【００４５】
帯電防止剤としては、融点が２５℃以上の温度２５℃で固体であるイオン性化合物が挙げられる。前記イオン性化合物は、無機もしくは有機のカチオンと、無機もしくは有機のアニオンとを有する。前記イオン性化合物のカチオンとしては、ピリジニウム、イミダゾリウム、スルホニウム、ホスホニウム、ピロリジニウム、グアニジニウム、アンモニウム、イソウロニウム、チオウロニウム、ピペリジニウム、ピラゾリウム等からなるカチオン群から選択した１種が好ましい。これらのカチオンは、アルキル基等の置換基を、１又は２以上有してもよい。
【００４６】
前記イオン性化合物のアニオンとしては、六フッ化リン酸塩（ＰＦ６−）、チオシアン酸塩（ＳＣＮ−）、有機スルホン酸塩（ＲＳＯ３−）、過塩素酸塩（ＣｌＯ４−）、四フッ化ホウ酸塩（ＢＦ４−）、ビス（フルオロスルホニル）イミド塩〔（ＦＳＯ２）２Ｎ−〕、ビス（トリフルオロメタンスルホニル）イミド塩〔（ＣＦ３ＳＯ２）２Ｎ−〕、ビス（ペンタフルオロエタンスルホニル）イミド塩〔（Ｃ２Ｆ５ＳＯ２）２Ｎ−〕等からなるアニオン群から選択した１種が挙げられる。
【００４７】
粘着剤組成物が帯電防止剤を含有する場合、前記粘着剤組成物を架橋させた粘着剤層の表面抵抗率は、１．０×１０＋１１Ω／□以下であることが好ましい。
【００４８】
本発明に係わる粘着剤組成物は、さらに、その他の成分として、シランカップリング剤、界面活性剤、硬化促進剤、可塑剤、充填剤、硬化遅延剤、加工助剤、老化防止剤などの公知の添加剤を適宜に配合することができる。これらの添加剤は、単独でもしくは２種以上を併せて用いることができる。
【００４９】
本発明の粘着剤組成物によれば、粘着剤層の厚みを厚塗りとした時の、優れた透明性は勿論のこと、高温・高湿度の雰囲気下に置かれた時の白濁防止性能を改善することが可能になる。前記粘着剤組成物を架橋させて形成された、塗工厚みが１７５μｍの粘着剤層において、粘着剤層のヘイズ値が１．０％以下であることが好ましい。また、塗工厚みが１７５μｍの前記粘着剤層を、温度８５℃、８５％ＲＨの雰囲気下で２４０時間放置した後、室温環境に取り出した際の、前記粘着剤層のヘイズ値が０．０％超過４．０％以下であり、かつ、ｂ＊値が０．０超過０．５以下であることが好ましい。ここで、ｂ＊値は、Ｌ＊ａ＊ｂ＊表色系におけるｂ＊値であり、ｂ＊値が正に大きいと黄味が強くなり、ｂ＊値が負に大きいと青味が強くなる。前記ｂ＊値は０．０超過であることが好ましい。なお、粘着剤層の厚みを厚塗りとしても優れた透明性を有する粘着剤組成物によれば、粘着剤層の厚みが薄い場合も、厚塗りのとき以上に優れた透明性を有する。
【００５０】
本発明の粘着フィルムは、樹脂フィルムの片面上に、本発明の粘着剤組成物からなる粘着剤層を積層していることができる。本発明の粘着フィルムは、タッチパネル用、電子ペーパー用、有機ＥＬ用、光学部材用、表面保護用等の各種用途に用いることができる。粘着剤層の厚みは、特に限定されるものではないが、例えば、５〜２０００μｍである。粘着剤層の厚みが薄すぎると、衝撃吸収性能が悪くなるが、粘着剤層の厚みが厚過ぎるとコストが上昇する点で不利である。特に、タッチパネル用の粘着フィルムの場合、粘着剤層の厚みが、１７５μｍ以上の厚塗りであると、本発明の効果が高いため、好ましい。部材間の貼り合せ（例えば偏光板とパネルとの貼り合せ）に用いられる粘着剤層の厚みは、５〜２５μｍであることが好ましい。タッチパネル用光学フィルムに用いられる粘着剤層の厚みは、２５〜２５０μｍであることが好ましい。
【００５１】
粘着剤層の基材となる樹脂フィルムや、粘着剤層の表面を保護する剥離フィルム（セパレーター）としては、ポリエステルフィルムなどの樹脂フィルム等を用いることができる。粘着フィルムの用途が、偏光板用の表面保護フィルムなどの、光学用の表面保護フィルムである場合は、樹脂フィルム及び粘着剤層が十分な透明性を有することが好ましい。また、前記粘着フィルムは、偏光板とインセルパネルとの貼り合せに用いることもできる。また、前記粘着フィルムは、保護膜の片面がＣＯＰ（シクロオレフィンポリマー）フィルムである偏光板とパネルの貼り合せに用いることもできる。
【００５２】
また、本発明の粘着剤組成物は、前記粘着剤層を介して、各種フィルムを積層した積層フィルムに用いることができる。このようなフィルムとしては、タッチパネル用フィルム、電子ペーパー用フィルム、有機ＥＬ用フィルム、光学用フィルム等が挙げられる。
【００５３】
また、本発明の粘着剤組成物は、光学フィルムの少なくとも一方の面に、前記粘着剤層が積層されている、粘着剤付き光学フィルムに利用することもできる。
粘着剤付き光学フィルムにおいては、基材フィルムとして、偏光板フィルム、位相差板フィルム、レンズフィルム、位相差板兼用の偏光板フィルム、レンズフィルム兼用の偏光板フィルム等の光学フィルムを用いることができる。
粘着剤付き光学フィルムは、光学フィルムの片面または両面に粘着剤層を積層してなるものであって、画像表示装置のガラス板等との貼り合せに用いることができる。これらの粘着剤付き光学フィルムは、粘着剤層を介してガラス基板等と貼り合せて、画像表示装置等に組み込むことができる。粘着剤付き偏光板などの粘着剤付き光学フィルムに用いられる粘着剤層は、十分な透明性を有することが好ましい。
【実施例】
【００５４】
以下、実施例をもって、本発明を具体的に説明する。
【００５５】
＜アクリル系ポリマーの製造＞
［実施例１］
撹拌機、温度計、還流冷却器及び窒素導入管を備えた反応装置に、窒素ガスを導入して、反応装置内の空気を窒素ガスで置換した。その後、反応装置に、ブチルアクリレート９０重量部、メチルメタクリレート１０重量部、８−ヒドロキシオクチルアクリレート８．０重量部とともに、溶剤（酢酸エチル）を１００重量部加えた。その後、重合開始剤として、アゾビスイソブチロニトリル０．１重量部を２時間かけて滴下させ、６５℃で８時間反応させ、重量平均分子量８０万の、実施例１のアクリル系ポリマー溶液を得た。
【００５６】
［実施例２〜５及び比較例１〜４］
モノマーの組成を、各々、表１の（Ａ）、（Ｂ）、（Ｆ）の記載のようにする以外は、上記の実施例１に用いるアクリル系ポリマー溶液と同様にして、実施例２〜５及び比較例１〜４のアクリル系ポリマー溶液を得た。ここで、（Ｆ）は、カルボキシル基を含有する共重合可能なモノマーを表す。アクリル系ポリマーの重量平均分子量は、いずれも２０〜２００万の範囲内であった。
【００５７】
＜粘着剤組成物及び粘着フィルムの製造＞
［実施例１］
実施例１のアクリル系ポリマー溶液に対して、ポリプロピレングリコール−ジ−ステアラート（分子量８００）を５重量部、コロネート（登録商標）Ｌを０．３重量部、イルガノックス（登録商標）１０１０を０．１重量部の割合で加えて撹拌混合して、実施例１の粘着剤組成物を得た。
この粘着剤組成物を、シリコーン樹脂コートされたポリエチレンテレフタレート（ＰＥＴ）フィルムからなる剥離フィルムの上に塗布後、９０℃で乾燥することによって溶剤を除去し、粘着剤層の厚さが１７５μｍである粘着フィルムを得た。
その後、ポリエチレンテレフタレート（ＰＥＴ）フィルムに粘着シートを転写させ、「ＰＥＴフィルム／粘着剤層／剥離フィルム（シリコーン樹脂コートされたＰＥＴフィルム）」の積層構成を有する、実施例１の粘着フィルムを得た。
【００５８】
［実施例２〜５及び比較例１〜４］
添加剤を、各々、表１の（Ｃ）、（Ｄ）、（Ｅ）、（Ｘ）の記載のようにする以外は、上記の実施例１の粘着剤組成物及び粘着フィルムと同様にして、実施例２〜５及び比較例１〜４の粘着剤組成物及び粘着フィルムを得た。ここで、（Ｘ）は、イオン性化合物を表す。
【００５９】
表１において、各成分の配合比は、（Ａ）及び（Ｂ）の合計を１００重量部として求めた、重量部の数値を括弧で囲んで示す。
また、表１に用いた、各成分の略記号の化合物名を、表２に示す。また、表２の（Ｄ）群において、ＨＤＩは、ヘキサメチレンジイソシアネートを、ＴＤＩは、トリレンジイソシアネートを、ＸＤＩは、キシリレンジイソシアネートを意味する。
【００６０】
なお、コロネート（登録商標）Ｌ、同ＨＸ、同ＨＬは、東ソー株式会社の商品名である。タケネート（登録商標）Ｄ−１１０Ｎは、三井化学株式会社の商品名である。イルガノックス（登録商標）１０１０及びイルガフォス（登録商標）１６８は、ＢＡＳＦ社の商品名である。
【００６１】
【表１】
2020064282.tif 000002
【００６２】
【表２】
2020064282.tif 000003
【００６３】
＜試験方法及び評価＞
実施例１〜５及び比較例１〜４の粘着フィルムを、２３℃、５０％ＲＨの雰囲気下で７日間エージングした後、剥離フィルム（シリコーン樹脂コートされたＰＥＴフィルム）を剥がして、粘着剤層を表出させたものを、全光線透過率及び表面抵抗率の測定試料とした。
また、実施例１〜５及び比較例１〜４の粘着フィルムを、２３℃、５０％ＲＨの雰囲気下で７日間エージングした後、剥離フィルム（シリコーン樹脂コートされたＰＥＴフィルム）で粘着剤層の両面を覆った状態の試料を、ヘイズ値及びｂ＊値の測定試料とした。
また、粘着剤層の厚みを２５μｍとして同様に製造した粘着フィルムの粘着剤層の片面を、保護層の片面がＣＯＰフィルムである偏光板に転写で貼り合せた。その後、粘着剤層の反対側の面を無アルカリガラス板（厚み０．７ｍｍ）の表面に貼り合せ、１日放置した後、５０℃、５気圧、２０分間オートクレーブ処理し、室温でさらに１２時間放置した状態の試料を、粘着力及び耐久性の測定試料とした。
【００６４】
＜全光線透過率の測定方法＞
上記で得られた、全光線透過率の測定試料について、ヘイズメータ（製造者：日本電色株式会社、型式：Ｈａｚｅ  Ｍｅｔｅｒ、ＮＤＨ２０００）を用いて、ＪＩＳ  Ｋ７１０５に準じて、粘着剤層の全光線透過率を測定した。
【００６５】
＜湿熱処理前後のヘイズ値及びｂ＊値の測定方法＞
上記で得られた、ヘイズ値及びｂ＊値の測定試料について、ヘイズメータ（製造者：日本電色株式会社、型式：Ｈａｚｅ  Ｍｅｔｅｒ、ＮＤＨ２０００）を用いて、粘着剤層のヘイズ値及びｂ＊値を測定した。これを湿熱処理前のヘイズ値及びｂ＊値とする。
更に、ヘイズ値及びｂ＊値の測定試料を、温度８５℃、８５％ＲＨの雰囲気下で２４０時間放置した後、室温環境に取り出して、粘着剤層のヘイズ値及びｂ＊値を測定した。これを湿熱処理後のヘイズ値及びｂ＊値とする。
なお、上記の測定試料では、剥離フィルム（シリコーン樹脂コートされたＰＥＴフィルム）で粘着剤層の両面を覆った状態の試料を、ヘイズ値及びｂ＊の測定試料としたが、剥離フィルム自体のヘイズ値及びｂ＊値は、いずれも無視できる程度に小さいことを確認した。
【００６６】
＜粘着力の測定方法＞
上記で得られた、粘着力の測定試料（２５ｍｍ幅の粘着フィルムを、無アルカリガラス板の表面に貼り合せたもの）を、１８０°方向に引張試験機を用いて０．３ｍ／ｍｉｎの引張速度において剥がして、測定した剥離強度を粘着力（Ｎ／２５ｍｍ）とした。
【００６７】
＜耐久性の評価方法＞
上記で得られた、耐久性の測定試料を、８０℃（Ｄｒｙ）の雰囲気下に２５０時間放置後、室温に取り出し、被着体からの剥がれ、発泡の発生の有無等を目視にて確認した。評価基準は、剥がれ・発泡が全く確認されない場合を「○」、剥がれ・発泡が僅かに確認された場合を「△」、剥がれ・発泡が明確に確認された場合を「×」と評価した。
【００６８】
＜表面抵抗率の測定方法＞
上記で得られた、表面抵抗率の測定試料について、抵抗率計ハイレスタＵＰ−ＨＴ４５０（三菱化学アナリテック製）を用いて粘着剤層の表面抵抗率（Ω／□）を測定した。
【００６９】
表３に、測定結果及び評価結果を示す。なお、表面抵抗率は、「ｍ×１０＋ｎ」を「ｍＥ＋ｎ」とする方式（ただし、ｍは任意の実数値、ｎは正の整数）により表記した。
【００７０】
【表３】
2020064282.tif 000004
【００７１】
実施例１〜５の粘着フィルムは、粘着剤層が厚塗り（１７５μｍ）時の透明性（全光線透過率が９０％以上、ヘイズ値が１．０％以下）は勿論のこと、湿熱処理後にも白濁の小さい、白濁防止性能（湿熱処理後のヘイズ値が０．０％超過４．０％以下、かつ、ｂ＊値が０．０超過０．５以下）を有し、白濁防止性能を改善することができた。さらに、高温の雰囲気下に長期間放置しても、剥がれや発泡することがなく、耐久性を有していた。
【００７２】
比較例１の粘着フィルムは、湿熱処理後のヘイズ値及びｂ＊値が増大し、白濁防止性能に問題があった。これは、比較例１の粘着剤組成物に（Ｃ）ジエステル化合物、及び（Ｅ）酸化防止剤を含有させなかったためと考えられる。
【００７３】
また、比較例２の粘着フィルムは、湿熱処理後のｂ＊値が増大し、白濁防止性能に問題がある上、高温の雰囲気下に長期間放置すると、剥がれや発泡が見られ、耐久性に問題があった。これは、比較例２の粘着剤組成物において、アクリル系ポリマーに（Ｂ）水酸基を含有する共重合可能なモノマーを多く共重合させたことにより、湿熱処理後のヘイズ値の増大は抑制することができたが、耐久性の低下を引き起こし、さらに、（Ｅ）酸化防止剤を含有させなかったため、ｂ＊値の増加を引き起こしたためと考えられる。
【００７４】
また、比較例３の粘着フィルムは、湿熱処理前のヘイズ値が大きく、湿熱処理後にもヘイズ値が大きかった。これは、比較例３の粘着剤組成物において、（Ｃ）ジエステル化合物のｎ値が大き過ぎ、また、（Ｅ）酸化防止剤を多く添加し過ぎたためと考えられる。
【００７５】
また、比較例４の粘着フィルムは、（Ｃ）ジエステル化合物のｎ値が大き過ぎる化合物を過剰に加えたためか、湿熱処理後にも白濁の小さい、白濁防止性能（湿熱処理後のヘイズ値が０．０％超過４．０％以下、かつ、ｂ＊値が０．０超過０．５以下）を有していたが、耐久性の低下、及び粘着剤層の粘着力の低下を引き起こした。